"熱可塑性成形材料であって、該熱可塑性成形材料を基準として、a少なくとも1種のポリアミド、コポリアミド又はポリアミド含有ポリマーブレンドを成分Aとして、b0.1~10質量のカーボンナノチューブ、グラフェン又はそれらの混合物を成分Bとして、c0.1~3質量のイオン性液体を成分Cとして含有し、ここで、該熱可塑性成形材料はポリアミド12単位を有さない、該熱可塑成形材料。前記熱可塑性成形材料中の成分Bが、前記熱可塑性成形材料を基準として0.1~7質量の量で含有されていることを特徴とする、請求項1記載の熱可塑性成形材料。前記熱可塑性成形材料中の成分Cが、前記熱可塑性成形材料を基準として0.1~1.5質量の量で含有されていることを特徴とする、請求項1又は2記載の熱可塑性成形材料。成分Aにおける前記ポリアミドが、下記のリスト括弧内には出発モノマーを記載している:PA26エチレンジアミン、アジピン酸PA210エチレンジアミン、セバシン酸PA46テトラメチレンジアミン、アジピン酸PA66ヘキサメチレンジアミン、アジピン酸PA69ヘキサメチレンジアミン、アゼライン酸PA610ヘキサメチレンジアミン、セバシン酸PA612ヘキサメチレンジアミン、デカンジカルボン酸PA613ヘキサメチレンジアミン、ウンデカンジカルボン酸PA12121,12-ドデカンジアミン、デカンジカルボン酸PA13131,13-ジアミノトリデカン、ウンデカンジカルボン酸PAMXD6m-キシリレンジアミン、アジピン酸PATMDTトリメチルヘキサメチレンジアミン、テレフタル酸PA4ピロリドンPA6ε-カプロラクタムPA7エタノラクタムPA8カプリルラクタムPA99-アミノノナン酸ポリp-フェニレンジアミンテレフタルアミドフェニレンジアミン、テレフタル酸又はそれらの混合物若しくはコポリマーから選択されていることを特徴とする、請求項1から3までのいずれか1項記載の熱可塑性成形材料。成分Aが、ブレンドポリマーとして、天然ゴム若しくは合成ゴム、アクリレートゴム、ポリエステル、ポリオレフィン、ポリウレタン又はそれらの混合物を、場合により相溶化剤と組み合わせて含有することを特徴とする、請求項1から4までのいずれか1項記載の熱可塑性成形材料。付加的に成分Cと混合して若しくは成分Cに溶解して金属塩を含有することを特徴とする、請求項1から5までのいずれか1項記載の熱可塑性成形材料。成分Cにおいて、前記イオン性液体のカチオンが、第四級アンモニウムカチオン、ホスホニウムカチオン、イミダゾリウムカチオン、H-ピラゾリウムカチオン、ピリダジニウムイオン、ピリミジニウムイオン、ピラジニウムイオン、ピロリジニウムカチオン、グアニジニウムカチオンを含む群、少なくとも1個のリン原子若しくは硫黄原子を有する5員~少なくとも6員のカチオン、1,8-ジアザビシクロ[5.4.0]ウンデカ-7-エニウムカチオン及び1,8-ジアザビシクロ[4.3.0]ノン-5-イニウムカチオン並びにこれらのカチオンを有するオリゴマー及びポリマーから選択されていることを特徴とする、請求項1から6までのいずれか1項記載の熱可塑性成形材料。前記イオン性液体において、前記アニオンが、ハライド、場合により置換されたC1~C4-カルボキシレート、ホスフェート、C1~C4-アルキルホスフェート、ジ-C1~C4-アルキルホスフェート、C1~C4-アルキルスルフェート、C1~C4-アルキルスルホネート、ハイドロジェンスルフェート、トリフリミド、テトラフルオロボレート、トリフレート又はそれらの混合物から選択されていることを特徴とする、請求項1から7までのいずれか1項記載の熱可塑性成形材料。前記成分B及びCを成分A中に共回転二軸スクリュー押出機で導入することを特徴とする、請求項1から8までのいずれか1項記載の熱可塑性成形材料の製造法。前記押出を、170~350°Cの範囲内の温度で実施することを特徴とする、請求項9記載の方法。伝導性成形体を製造するための、請求項1から8までのいずれか1項記載の熱可塑性成形材料の使用。請求項1から8までのいずれか1項記載の熱可塑性成形材料から成る成形体。"